КОМПОЗИЦИЯ, СОДЕРЖАЩАЯ СИЛОКСАНОВЫЕ СОЕДИНЕНИЯ, СПОСОБ ЕЕ ПОЛУЧЕНИЯ И ИСПОЛЬЗОВАНИЯ

1. Композиция для изготовления стоматологических оттисков, при этом композиция содержит
- силоксановый компонент (A), содержащий концевые виниловые группы,
- силоксановый компонент (B), содержащий группы Si-H,
- катализатор (C), способный катализировать реакцию отверждения между компонентами (A) и (B),
- силиконовое масло (D),
причем силиконовое масло имеет вязкость при 23°C, по меньшей мере, приблизительно 600000 мПа∙с и присутствует в количестве от приблизительно 1 до приблизительно 20 мас.% относительно массы всей композиции.
2. Композиция по п. 1, отличающаяся тем, что силиконовое масло характеризуется, по меньшей мере, одним из следующих признаков:
- вязкость: по меньшей мере, 1000000 мПа∙с при 23°C,
- молекулярная масса (Mw): по меньшей мере, приблизительно 300000 г/моль, или
- содержит концевые триметилсилоксигруппы.
3. Композиция по п. 1, отличающаяся тем, что силиконовое масло представлено следующей формулой:
где n составляет, по меньшей мере, приблизительно 3500, R1 независимо выбран из C1-C6 алкила или C6-C9 арила.
4. Композиция по п. 1, отличающаяся тем, что массовое соотношение между силиконовым маслом (D) и компонентом (B) составляет от приблизительно 1:20 до 20:1.
5. Композиция по п. 1, отличающаяся тем, что дополнительно содержит наполнитель (E).
6. Композиция по п. 1, отличающаяся тем, что дополнительно содержит поверхностно-активное вещество (F).
7. Композиция по п. 1, отличающаяся тем, что дополнительно содержит вспомогательные вещества (G), выбранные из замедлителей, модификаторов реологии, ингибиторов, пигментов, пластификаторов, красителей, пигментов, ароматических веществ, ароматизаторов, стабилизаторов, поглотителя водорода, по отдельности или в смеси.
8. Композиция по п. 1, отличающаяся тем, что дополнительно характеризуется, по меньшей мере, одним из следующих признаков перед отверждением:
- консистенция: ≤41 мм или ≤35 мм, измеренная в соответствии с ISO 4823,
- время схватывания в пределах приблизительно 15 минут после смешивания при температуре в полости рта (приблизительно 36°C).
9. Композиция по п. 1, отличающаяся тем, что дополнительно характеризуется, по меньшей мере, одним из следующих признаков после отверждения:
- предел прочности (в соответствии с DIN 53504): по меньшей мере, приблизительно 0,2 МПа,
- удлинение при разрыве (в соответствии с DIN 53504): по меньшей мере, приблизительно 30%,
- восстановление после деформации (в соответствии с DIN 53504): по меньшей мере, приблизительно 90%,
- твердость по Шору A (в соответствии с DIN 53505; 24 ч), по меньшей мере, приблизительно 20.
10. Композиция по п. 1, отличающаяся тем, что содержит компоненты в следующих количествах:
- силоксановый компонент (A), содержащий концевые виниловые группы: от приблизительно 10 до приблизительно 60 мас.%,
- силоксановый компонент (B), содержащий группы Si-H: от приблизительно 0,1 до приблизительно 20 мас.%,
- катализатор (C): от приблизительно 0,0001 до приблизительно 0,1 мас.%,
- силиконовое масло (D): от приблизительно 1 до приблизительно 20 мас.%,
- наполнитель (E): от приблизительно 0 до приблизительно 85 мас.%,
- поверхностно-активное вещество (F): от приблизительно 0 до приблизительно 15 мас.%,
- вспомогательные вещества (G): от приблизительно 0 до приблизительно 40 мас.%,
- F-содержащий компонент (H): от приблизительно 0 до приблизительно 5 мас.%,
где мас.% относительно массы всей композиции.
11. Набор компонентов для изготовления стоматологических оттисков, содержащий основную часть и каталитическую часть, причем
- основная часть содержит компонент (A), (B) и (D),
- каталитическая часть содержит компонент (C),
при этом компонент (D) содержит силиконовое масло, имеющее вязкость, по меньшей мере, приблизительно 600000 мПа∙с (измеренную при 23°C), и присутствует в количестве от приблизительно 1 до приблизительно 20 мас.% относительно массы всей композиции, полученной при объединении основной части и каталитической части,
причем компонент (E) представляет собой наполнитель, компонент (F) представляет собой поверхностно активное вещество, и компонент (G) представляет собой вспомогательное вещество, при этом компоненты (E), (F) и (G) могут присутствовать либо в основной части, либо в каталитической части, или как в основной части, так и в каталитической части.
12. Способ получения композиции, имеющей консистенцию ≤41 мм или ≤35 мм в соответствии с ISO 4823, при этом способ содержит стадии, на которых
- обеспечивают состав, содержащий
силоксановый компонент (A), содержащий концевые виниловые группы,
силоксановый компонент (B), содержащий группы Si-H,
катализатор (C), способный катализировать реакцию отверждения между компонентами (A) и (B),
силиконовое масло (D),
при этом силиконовое масло имеет вязкость при 23°C, по меньшей мере, приблизительно 600000 мПа∙с, и присутствует в количестве от приблизительно 1 до приблизительно 20 мас.% относительно массы всей композиции;
- добавляют к составу силиконовое масло (D), в количестве от приблизительно 1 до приблизительно 20 мас.% относительно массы всей композиции, при этом силиконовое масло (D) имеет вязкость, по меньшей мере, приблизительно 600000 мПа∙с, с получением таким образом основной пасты; и
- смешивают основную пасту с каталитической пастой, содержащей:
силоксановый компонент (A), содержащий концевые виниловые группы, и
катализатор (C), способный катализировать реакцию отверждения между компонентами (A) и (B),
при этом силоксановый компонент (A) основной пасты и силоксановый компонент (A) каталитической пасты могут быть одинаковыми или различными,
причем либо основная паста, либо каталитическая паста, или как основная паста, так и каталитическая паста могут дополнительно содержать наполнитель (E), поверхностно-активное вещество (F) и вспомогательные вещества (G).
13. Способ по п. 12, отличающийся тем, что твердость по Шору регулируют в диапазоне от приблизительно 85 до приблизительно 20 (твердость по Шору A).
14. Способ по п. 13, отличающийся тем, что используют силиконовое масло для регулирования твердости по Шору A композиции, имеющей консистенцию ≤41 мм или ≤35 мм в соответствии с ISO 4823,
при этом композиция содержит
- силоксановый компонент (A), содержащий концевые виниловые группы,
- силоксановый компонент (B), содержащий группы Si-H,
- катализатор (C), способный катализировать реакцию отверждения между компонентами (A) и (B),
при этом силиконовое масло (D) имеет вязкость, по меньшей мере, приблизительно 600000 мПа∙с и используется в количестве от приблизительно 1 до приблизительно 20 мас.% относительно массы всей композиции.
15. Способ регулирования твердости по Шору A композиции, включающий стадии, на которых
a) обеспечивают основной состав (I) и состав катализатора (II),
b) смешивают основной состав (I) и состав катализатора (II) в объемном соотношении от приблизительно 1:1 до 30:1,
c) получают отвержденную композицию, имеющую твердость по Шору A в диапазоне от приблизительно 80 до 20, при определении через 30 минут после смешивания,
при этом основной состав (I) содержит
- силоксановый компонент (A), содержащий концевые виниловые группы,
- силоксановый компонент (B), содержащий группы Si-H, и
- силиконовое масло (D), имеющее вязкость при 23°C, по меньшей мере, приблизительно 600000 мПа∙с,
причем состав катализатора (II) содержит
- силоксановый компонент (A), содержащий концевые виниловые группы, который может быть одинаковым или отличным от силиконового компонента (A), присутствующего в основном составе,
- катализатор (C), способный катализировать реакцию отверждения между компонентами (A) и (B),
при этом силиконовое масло (D) присутствует в количестве от приблизительно 1 до приблизительно 20 мас.% относительно массы всей композиции.